(57)【要約】【課題】生産性の低下を防止しつつ、防水性及び密着性を高く得ることができる防水用樹脂組成物を提供する。【解決手段】防水用樹脂組成物１に関する。スチレン系エラストマー及び無水マレイン酸を含有する。これらの全量に対して前記無水マレイン酸の含有量が１〜３質量％である。【選択図】図１
2011068790.tif 000002
【特許請求の範囲】
【請求項１】
スチレン系エラストマー及び無水マレイン酸を含有すると共に、これらの全量に対して前記無水マレイン酸の含有量が１〜３質量％であることを特徴とする防水用樹脂組成物。
【発明の詳細な説明】
【技術分野】
【０００１】
本発明は、防水パッキン等の防水用部材の製造に用いられる防水用樹脂組成物に関するものである。
【背景技術】
【０００２】
従来、折り畳み式の携帯電話等においては、複数の筐体１０に収納された回路基板同士を電気的に接続するためにフレキシブルプリント配線板２が用いられている（例えば、特許文献１参照。）。フレキシブルプリント配線板２は、例えば、図２に示すように、帯状のベースフィルム３の一方の面に、導体層４、接着層５、カバーフィルム６、シールド層７、トップコート層８を積層すると共に、上記ベースフィルム３の他方の面に、シールド層７、トップコート層８を積層して形成されている。さらにこのフレキシブルプリント配線板２はその周囲を包み込む防水用部材９によって各筐体１０に設けられた通し孔１１に固定されている。なお、防水用部材９の外周には溝１３が設けられ、この溝１３にはエラストマー性のＯリング１４が嵌められている。
【０００３】
そして、特に図２に示すものにあっては、トップコート層８に切れ目１５を形成することによって、防水用部材９とシールド層７とを密着させるようにしている。これは、防水用部材９とシールド層７とが共にポリエステル系樹脂を主成分とするものであって密着性を高く得ることができるからである。すなわち、アルキッド樹脂等の耐水性樹脂からなるトップコート層８では防水性を得ることはできるものの、防水用部材９との十分な密着性を得ることができないからである。
【０００４】
しかし、上記のようにトップコート層８に切れ目１５を形成するには手間がかかる。
【０００５】
そこで、このような手間を省くため、トップコート層８をシリコン樹脂で形成することも考えられるが、シリコン樹脂は硬化反応の時間が長いため、生産性が低下するという問題がある。
【先行技術文献】
【特許文献】
【０００６】
【特許文献１】特開２００６−３４４８１３号公報
【発明の概要】
【発明が解決しようとする課題】
【０００７】
本発明は上記の点に鑑みてなされたものであり、生産性の低下を防止しつつ、防水性及び密着性を高く得ることができる防水用樹脂組成物を提供することを目的とするものである。
【課題を解決するための手段】
【０００８】
本発明の請求項１に係る防水用樹脂組成物は、スチレン系エラストマー及び無水マレイン酸を含有すると共に、これらの全量に対して前記無水マレイン酸の含有量が１〜３質量％であることを特徴とするものである。
【発明の効果】
【０００９】
本発明の請求項１に係る防水用樹脂組成物によれば、生産性の低下を防止しつつ、スチレン系エラストマーによって、防水性を高く得ることができると共に、無水マレイン酸によって、防水性を損なうことなく、密着性を高く得ることができるものである。
【図面の簡単な説明】
【００１０】
【図１】本発明の実施の形態の一例を示す断面図である。
【図２】従来の技術の一例を示す断面図である。
【発明を実施するための形態】
【００１１】
以下、本発明の実施の形態を説明する。
【００１２】
本発明に係る防水用樹脂組成物は、スチレン系エラストマー及び無水マレイン酸を含有するものである。
【００１３】
スチレン系エラストマーとしては、特に限定されるものではないが、例えば、アロン化成（株）製「ＡＲ−７６０」等を用いることができる。このようなスチレン系エラストマーは、圧縮永久ひずみが小さいので防水性を付与することはできるものの、官能基を有していないので密着性まで付与することはできない。しかし、無水マレイン酸は、官能基としてケトン基（−Ｃ＝Ｏ）を有しているので、スチレン系エラストマーと共に用いると、防水性のみならず密着性をも付与することができるものである。
【００１４】
また、無水マレイン酸の含有量は、防水用樹脂組成物１全量に対して１〜３質量％である。このように、無水マレイン酸の含有量を設定することによって、防水性を損なうことなく、密着性をさらに高く得ることができるものである。しかし、無水マレイン酸の含有量が１質量％未満であると、密着性が不十分となるおそれがあり、ＪＩＳ  ＩＰＸ７相当の防水性能を得ることができないおそれがある。逆に、無水マレイン酸の含有量が３質量％を超えると、圧縮永久ひずみが大きくなるおそれがあり、防水性能の長期信頼性を確保することができないおそれがある。
【００１５】
そして、スチレン系エラストマー及び無水マレイン酸を配合することによって、防水用樹脂組成物１を調製することができる。このようにして調製された防水用樹脂組成物１は、シリコン樹脂に比べて、硬化反応の時間が短いため、生産性の低下を防止することができるものである。
【００１６】
図１は防水用樹脂組成物１を防水パッキン等の防水用部材９の製造に用いる具体例を示すものである。フレキシブルプリント配線板２は、帯状のベースフィルム３の一方の面に、導体層４、接着層５、カバーフィルム６、シールド層７、トップコート層８を積層すると共に、上記ベースフィルム３の他方の面に、シールド層７、トップコート層８を積層して形成されている。ここで、ベースフィルム３はポリイミド等の樹脂で形成することができる。また、導体層４は、パターン形成により、銅や金等の金属又は金属化合物で形成することができる。また、接着層５は、導体層４を介してベースフィルム３とカバーフィルム６とを接着するものである。また、カバーフィルム６はベースフィルム３と同様にポリイミド等の樹脂で形成することができる。また、シールド層７は、導体層４に電気的ノイズが発生するのを防止するためのものであり、ポリエステル系樹脂等に銀等の金属粒子を分散させたものを用いて形成することができる。そして、トップコート層８は、アルキッド樹脂等の耐水性樹脂を用いてディップコート法等により形成することができる。なお、図１に示すものでは、導体層４はベースフィルム３の一方の面のみに設けられているが、他方の面に設けられていてもよい。ただし、この場合には、他方の導体層４とシールド層７との間にも接着層５及びカバーフィルム６が介在することになる。
【００１７】
そして、上記フレキシブルプリント配線板２は、その周囲を包み込むように形成された防水用部材９によって、回路基板（図示省略）が収納された筐体１０に設けられた通し孔１１に固定されている。ここで、防水用部材９は、防水性樹脂組成物１で形成することができる。また防水用部材９の外周には、筐体１０の外面に当接するフランジ部１２と、通し孔１１の内周面に対向する溝１３とが設けられ、この溝１３にはエラストマー性のＯリング１４が嵌められている。
【００１８】
上記のように、防水用部材９は、スチレン系エラストマー及び無水フタル酸を含有する防水用樹脂組成物１で形成されているので、従来のようにトップコート層８に切れ目１５を形成しなくても、防水用部材９はこのトップコート層８との間において、スチレン系エラストマーによって、防水性を高く得ることができると共に、無水マレイン酸によって、防水性を損なうことなく、密着性を高く得ることができるものである。なお、あらかじめトップコート層８の表面にメルカプトシラン等のシランカップリング剤を塗布しておくと、このシランカップリング剤によってトップコート層８と防水性部材９との密着性をさらに高く得ることができるものである。
【実施例】
【００１９】
以下、本発明を実施例によって具体的に説明する。
【００２０】
スチレン系エラストマー（アロン化成（株）製「ＡＲ−７６０」）及び無水マレイン酸（含有量は表１に記載）を配合することによって、防水用部材９を形成するための防水用樹脂組成物を調製した。
【００２１】
次に、図１に示すように、帯状のベースフィルム３の一方の面に、導体層４、接着層５、カバーフィルム６、シールド層７、トップコート層８を積層すると共に、上記ベースフィルム３の他方の面に、シールド層７、トップコート層８を積層することによって、フレキシブルプリント配線板２を製造した。ここで、ベースフィルム３はポリイミド樹脂で形成されている。また、導体層４は、パターン形成により、銅で形成されている。また、接着層５は、エポキシ系接着剤で形成されている。また、カバーフィルム６はベースフィルム３と同様にポリイミド樹脂で形成されている。また、シールド層７は、ポリエステル系樹脂に銀粒子を分散させたものを用いて形成されている。そして、トップコート層８は、アルキッド樹脂を用いてディップコート法により形成されている。
【００２２】
次に、上記フレキシブルプリント配線板２の周囲を包み込むように形成された防水用部材９によって、回路基板（図示省略）が収納された筐体１０に設けられた通し孔１１に上記フレキシブルプリント配線板２を固定した。ここで、防水用部材９は、防水用樹脂組成物１で形成されている。また防水用部材９の外周には、筐体１０の外面に当接するフランジ部１２と、通し孔１１の内周面に対向する溝１３とが設けられ、この溝１３にはエラストマー性のＯリング１４が嵌められている。
【００２３】
そして、ＪＩＳ  ＩＰＸ７試験を行い、水が筐体１０の外部からトップコート層８と防水用部材９との間を通って筐体１０の内部に入り込むか、浸水の有無を確認した。その結果を表１に示す。なお、水が筐体１０の外部から防水用部材９と筐体１０との間を通って筐体１０の内部に入り込むことはなかった。
【００２４】
【表１】
2011068790.tif 000003
表１にみられるように、実施例１、２は、無水マレイン酸の含有量が少なすぎる比較例１や無水マレイン酸の含有量が多すぎる比較例２に比べて、防水性及び密着性に優れていることが確認された。
【符号の説明】
【００２５】
１  防水用樹脂組成物
【図１】
2011068790.tif 000004
【図２】
2011068790.tif 000005